Способ изготовления пустотелых ландшафтных декоративных изделий

1. Способ изготовления пустотелых ландшафтных декоративных изделий, заключающийся в формовке многослойной формы-матрицы, изготовлении на внутренней вогнутой поверхности формы-матрицы силиконового слепка, формировании декоративного слоя нанесением связующего компонента из полиэфирной смолы с отвердителем, формировании каркасного слоя с использованием стекломата, обеспечении отвердения связующих слоев, извлечении готового изделия из формы-матрицы, отличающийся тем, что формование многослойной формы-матрицы проводят поэтапно путем изготовления слепка и каркаса по форме имитируемого натурального природного предмета, при этом слепок изготавливают предварительным равномерным нанесением на имитируемый предмет не менее 6 слоев силикона с отвердителем, взятых в соотношении (1 кг:30 г), с выдержкой каждого из наносимых слоев до полного их высыхания не менее 12 ч при температуре 18-25°С, после полного высыхания всех слоев слепок аккуратно снимают с природного, каркас изготавливают под силиконовый слепок из стеклопластика последовательным нанесением на имитируемый натуральный предмет нескольких слоев, первый из которых смесь полиэфирной смолы с отвердителем, взятые в соотношении (1 л:20 г), после чего сразу наносят второй слой из эмульсионного стекломата и поверх него повторно наносят смесь полиэфирной смолы с отвердителем, взятые в том же соотношении, что и первый слой (1 л: 20 г), полученный каркас высушивают при температуре 18-25°С не менее 12 ч, после высыхания каркас аккуратно снимают с имитируемого природного предмета, а вовнутрь его закладывают высушенный силиконовый слепок, на внутреннюю часть которого наносят первый слой состава из полиэфирной смолы, пигмента, загустителя и отвердителя, соотношение которых в смеси берут в зависимости от размера изготавливаемого пустотелого ландшафтного изделия, после чего сразу этот слой покрывают сверху мраморной гранитной крошкой, минимальная фракция которой составляет 0,63-0,2 мм, полученную многослойную матрицу помещают в сушильную камеру для высыхания и высушивают при температуре 25-35°С не менее 2 ч, после полного высыхания наносят второй слой того же состава и в количестве, определяемом размерами изготавливаемого изделия, на второй слой накладывают эмульсионный стекломат размером не менее 1×2 м, который пропитывают третьим слоем полиэфирной смолы, смешанной с отвердителем в соотношении (1 л:20 г), после чего повторно помещают в сушильную камеру для высыхания при температуре 25-35°С не менее 1 ч, затем наносят последний финишный слой из полиэфирной смолы, смешанной с отвердителем в соотношении (1 л: 20 г), в который добавляют пигмент в количестве, определяемом размерами изготавливаемого ландшафтного изделия, до получения консистенции краски, после чего изделие помещают в сушильную камеру для высыхания при температуре 25-35°С в течение 30 мин, проводят проверку полной просушки каждого слоя толщиной 0,01-0,02 мм, аккуратно снимают каркас и затем извлекают силиконовый слепок готового ландшафтного изделия, с которого убирают излишки в случаи их наличия, а на его внешнюю поверхность наносят пропитку, соответствующую имитируемому натуральному предмету.
2. Способ по п. 1, отличающийся тем, что слои, наносимые при изготовлении слепка, имеют в составе силикон марки 718 с отвердителем марки бутанокс М50, которые берут в соотношении (1 кг:30 г).
3. Способ по п. 1, отличающийся тем, что на внутреннюю часть силиконого слепка наносят первый слой, который состоит из смеси полиэфирной смолы (марка 71-3219 В), пигмента (красителя для камня и бетона), загустителя, в качестве которого берут аэросилу 380 (диоксид кремния и пирогенный кремнезем) и отвердителя.
4. Способ по п. 1, отличающийся тем, что наносимые при изготовлении каркаса слои имеют в составе полиэфирную смолу марки FS6933-50 и эмульсионный стекломат марки 600, а в качестве загустителя использован диоксид кремния - пирогенный кремнезем, аэросила 380.
5. Способ по п. 4, отличающийся тем, что на первый слой наносят предускоренную полиэфирную смолу марки 71-3219В, а на второй слой наносят предускоренную полиэфирную смолу марки FS6933-50, закупаемые у ООО «Полиэстер».
6. Способ по п. 5, отличающийся тем, что используют предускоренную полиэфирную смолу марки 71-3219В и марки FS6933-50, изготовленные ООО «Полиэстер».
7. Способ по п. 1, отличающийся тем, что на внешнюю поверхность готового ландшафтного изделия наносят пропитку 812 в случае, если имитируемый натуральный предмет из камня и/или бетона.
8. Способ по п. 5, отличающийся тем, что используют пропитку на основе гидрофабизатора марки 812, изготовленную ООО «Пента».